(57)【要約】本発明は、以下の組成（酸化物含有量を基準とした重量百分率）、ＳｉＯ2  ５５〜８０、Ｂ2Ｏ3  ８〜２５、Ａｌ2Ｏ3  ０.５〜１０、Ｌｉ2Ｏ＋Ｎａ2Ｏ＋Ｋ2Ｏ  １〜１６、ＭｇＯ＋ＣａＯ＋ＳｒＯ＋ＢａＯ  ０〜６、ＺｎＯ  ０〜３、ＺｒＯ2  ０〜５、Ｂｉ2Ｏ3  ０〜５、ＭｏＯ3  ０〜３、Ｂｉ2Ｏ3とＭｏＯ3との合量合計０.０１〜５、を有するホウケイ酸ガラスに関する。さらに本発明は、蛍光ランプ、特に小型蛍光ランプに関する本発明は、線維化疾患、特に強皮症の治療および／または予防のためのオステオプロテゲリンの使用に関する。【特許請求の範囲】
【請求項１】
組成（酸化物基準の重量百分率）、
ＳｉＯ2  ５５〜８０
Ｂ2Ｏ3  ８〜２５
Ａｌ2Ｏ3  ０.５〜１０
Ｌｉ2Ｏ＋Ｎａ2Ｏ＋Ｋ2Ｏ  １〜１６
ＭｇＯ＋ＣａＯ＋ＳｒＯ＋ＢａＯ  ０〜６
ＺｎＯ  ０〜３
ＺｒＯ2  ０〜５
Ｂｉ2Ｏ3  ０〜５
ＭｏＯ3  ０〜３
ただしＢｉ2Ｏ3＋ＭｏＯ3  ０.０１〜５
を有するホウケイ酸ガラス。
【請求項２】
組成（酸化物基準の重量百分率）、
ＳｉＯ2  ５５〜７９
Ｂ2Ｏ3  １０〜２５
Ａｌ2Ｏ3  ０.５〜１０
Ｌｉ2Ｏ＋Ｎａ2Ｏ＋Ｋ2Ｏ  １〜１６
ＭｇＯ＋ＣａＯ＋ＳｒＯ＋ＢａＯ  ０〜６
ＺｎＯ  ０〜３
ＺｒＯ2  ０〜１
Ｂｉ2Ｏ3  ０〜５
ＭｏＯ3  ０〜３
ただしＢｉ2Ｏ3＋ＭｏＯ3  ０.１〜５
を特徴とする、請求項１に記載のホウケイ酸ガラス。
【請求項３】
組成（酸化物基準の重量百分率）、
ＳｉＯ2  ７３〜７９
Ｂ2Ｏ3  １２.５〜２５
Ａｌ2Ｏ3  ０.５〜１０
Ｌｉ2Ｏ＋Ｎａ2Ｏ＋Ｋ2Ｏ  １〜１１
ＭｇＯ＋ＣａＯ＋ＳｒＯ＋ＢａＯ  ０〜６
ＺｎＯ  ０〜３
ＺｒＯ2  ０〜５
Ｂｉ2Ｏ3  ０〜５
ＭｏＯ3  ０〜３
ただしＢｉ2Ｏ3＋ＭｏＯ3  ０.０１〜５
を特徴とする、請求項１に記載のホウケイ酸ガラス。
【請求項４】
組成（酸化物基準の重量百分率）、
ＳｉＯ2  ５５〜７３
Ｂ2Ｏ3  １５〜２５
Ａｌ2Ｏ3  １〜１０
Ｌｉ2Ｏ＋Ｎａ2Ｏ＋Ｋ2Ｏ  ４〜１６
ＭｇＯ＋ＣａＯ＋ＳｒＯ＋ＢａＯ  ０〜６
ＺｎＯ  ０〜３
ＺｒＯ2  ０〜５
Ｂｉ2Ｏ3  ０〜５
ＭｏＯ3  ０〜３
ただしＢｉ2Ｏ3＋ＭｏＯ3  ０.０１〜５
を特徴とする、請求項１に記載のホウケイ酸ガラス。
【請求項５】
組成（酸化物基準の重量百分率）、
ＳｉＯ2  ５５〜７９
Ｂ2Ｏ3  ８〜１２.５
Ａｌ2Ｏ3  ０.５〜１０
Ｌｉ2Ｏ＋Ｎａ2Ｏ＋Ｋ2Ｏ  １〜１６
ＭｇＯ＋ＣａＯ＋ＳｒＯ＋ＢａＯ  ０〜６
ＺｎＯ  ０〜３
ＺｒＯ2  ０〜３
Ｂｉ2Ｏ3  ０〜５
ＭｏＯ3  ０〜３
ただしＢｉ2Ｏ3＋ＭｏＯ3  ０.０１〜５
を特徴とする、請求項１に記載のホウケイ酸ガラス。
【請求項６】
Ｂｉ2Ｏ3とＭｏＯ3との合量合計が０.１重量％〜５重量％、好ましくは０.２重量％〜３重量％であることを特徴とする、請求項１〜５の少なくとも一項いずれか一項に記載のホウケイ酸ガラス。
【請求項７】
請求項１〜６の少なくとも一項いずれか一項に記載のホウケイ酸ガラスであって、
Ｆｅ2Ｏ3  ０〜１
ＣｅＯ2  ０〜１
ＴｉＯ2  ０〜５
ＰｂＯ  ０〜３
Ａｓ2Ｏ3  ０〜１
Ｓｂ2Ｏ3  ０〜１
ただしＦｅ2Ｏ3＋ＣｅＯ2＋ＴｉＯ2＋ＰｂＯ＋Ａｓ2Ｏ3＋Ｓｂ2Ｏ3＋Ｖ2Ｏ5＋Ｎｂ2Ｏ5＋ＷＯ3  ０〜５
ＳｎＯ2  ０〜１
Ｆ  ０〜１
Ｃｌ  ０〜０.５
ＳＯ3  ０〜０.５
（酸化物基準の重量百分率）をさらに含むことを特徴とする、ホウケイ酸ガラス。
【請求項８】
転移温度Ｔｇが４４０℃〜５８０℃であり、熱膨張係数α20/300が３.４×１０-6／Ｋ〜６.０×１０-6／Ｋであり、λ≦２４０ｎｍの透過率τが０.１％以下（試料の肉厚０.２ｍｍ）である、請求項１〜７のいずれか一項に記載のホウケイ酸ガラス。
【請求項９】
転移温度Ｔｇが４４０℃〜５８０℃であり、熱膨張係数α20/300が３.４×１０-6／Ｋ〜６.０×１０-6／Ｋであり、λ≦２５４ｎｍの透過率τが０.１％以下（試料の肉厚０.２ｍｍ）である、請求項１〜７のいずれか一項に記載のホウケイ酸ガラス。
【請求項１０】
蛍光ランプを製造するための、請求項９に記載のガラスの使用。
【請求項１１】
小型蛍光ランプを製造するための、請求項９に記載のガラスの使用。
【請求項１２】
請求項９に記載のガラスから製造された蛍光ランプ。
【請求項１３】
請求項１２に記載の小型蛍光ランプ。
【発明の詳細な説明】
【技術分野】
【０００１】
本発明は、紫外線遮蔽遮断ホウケイ酸ガラスおよびその使用に関する。さらに本発明は、蛍光ランプに関する。
【背景技術】
【０００２】
バックライトとして知られる蛍光ランプは、例えばパーソナルコンピュータ、ラップトップ型コンピュータ、パームトップ型コンピュータ小型電卓、カーナビゲーションシステムの例えば表示部に背景照明として使用されている。
【０００３】
この種の小形小型ランプの大きさは、外径で言うと典型的には２〜５ｍｍである。内径は典型的には１.８〜４.８ｍｍである。
【０００４】
標準的な蛍光管は、ソラリゼーションに対する安定性(solarization stability)が非常に低い軟質ガラスから構成されている。一方、バックライト（基本構造は蛍光管に一致する）の場合は、その機能性を長期間確保するために、ソラリゼーションに対する安定性のより高いガラスが使用されている。
【０００５】
ここに使用されるガラスは、バックライトの構造上、ランプの製造に用いられる金属または金属合金に気密真空気密に融着させるのに適していなければならない。そのためには熱膨張を金属または金属合金の熱膨張に適合させることが必要である。例えばタングステンを用いる場合、Ｗの熱膨張係数α20/300が４.４×１０-6／Ｋであるとすると、α20/300が３.４×１０-6／Ｋ〜４.３×１０-6／Ｋのガラスが特に好適である。一例を挙げると、コバール(Kovar)すなわちＦｅ−Ｃｏ−Ｎｉ合金を使用する場合は、α20/300が４.３×１０-6／Ｋ〜６.０×１０-6／Ｋのガラスが極めて好適である。
【０００６】
このガラスは、比較的低温での加工が可能となるように、作業点ＶＡを低目に、すなわちＶＡ＜１２００°Ｃとすべきである。転移温度Ｔｇは、融着される金属または金属合金の溶融特性に適合させる必要がある。例えばこれをコバールに融着させる場合は転移温度を好ましくは４４０℃〜５３０℃にすべきである。タングステンに融着させる場合はＴｇを５８０℃までとするのが極めて好適である。
【０００７】
透過率分布はガラスに重要な特性である。可視域においてはランプの発光効率が高くなるように光を最大限透過させることが必要である。一方、紫外域においては、有害な紫外放射が通過できる量を最小限にするため、透過率をゼロにするかまたは透過率をごくわずかにすることが目標とされている。紫外線遮蔽遮断に関する要件はガラスの用途に応じて変わる。例えば蛍光ランプのランプ用ガラスとして用いる場合は、特に２５３ｎｍの水銀線を遮蔽遮断することが必要である。
【０００８】
例えばこれをバックライト用とする場合は、例えばラップトップ型コンピュータ内で光が当たったプラスチック部品が黄変や脆化を起こさないことを確実にするために、２５３ｎｍ以下における紫外線遮蔽遮断性が高いことが望ましい。この要件は、ガラス（肉厚０.２ｍｍの試料で測定）のλ≦２５４ｎｍにおける紫外線透過率τが０.１％以下である場合に満たされる。他の用途の場合は、紫外線透過率τはλ≦２４０ｎｍにおいて０.１％以下であれば十分である。いずれにしても、透過しない波長域から透過する波長域への移行部分を可能な限り短くする必要がある、すなわち、この領域の透過率曲線を可能な限り急にすることが必要である。
【０００９】
可視域において課せられる最低要件は、肉厚０.２ｍｍの試料に対するλ＞４００ｎｍにおける透過率が９０％というものである。したがってこの要件は、τ（＞４００ｎｍ；０.２ｍｍ）≧９０％ということになる。
【００１０】
蛍光ランプ用、特にバックライト用のガラスにとってさらに重要な特性となるのが耐ソラリゼーション性である。これはランプの寿命を延ばせるように、すなわち発光効率をできるだけ変わらないままにするために必要なものである。本文中において「ソラリゼーションに対し安定」という用語には、肉厚０.２ｍｍのガラス試料上に１ｍの距離からＨＯＫ−４照射（すなわち、主発光波長が３６５ｎｍにあり、２００〜２８０ｎｍの照射強度が８５０μＷ／ｃｍ２である高圧水銀ランプを用いた照射）を１５時間行った後の３００ｎｍにおける透過率の低下が最大で５％であるガラスが含まれるものと理解されたい。
【００１１】
本特許文献においては紫外線遮蔽遮断ガラス、特にランプ用ガラスに関しいくらか記載のある様々な文献を既に開示している。しかしこれらのガラスはある種の欠点を有しており、特にその紫外線遮蔽遮断機能は現在課されている高い要求に応えるものではない。
【００１２】
特開平８−１２３６９号に記載されている放電ランプ用のホウケイ酸ガラスは、紫外線を遮蔽遮断する目的でＶ2Ｏ５、Ｆｅ2Ｏ3、ＴｉＯ2、およびＣｅＯ2の４種の成分のうち少なくとも２種を合量合計で０.０３〜３重量％含んでいる。このような成分を用いても、場合によっては個々の比率を高くしても、またこれらを組み合わせても、高い透過率および高い耐ソラリゼーション性を設けることはできない。
【００１３】
米国特許第５，７４７，３９９号明細書には、ＴｉＯ2および／またはＰｂＯおよび／またはＳｂ2Ｏ3を用いることによってソラリゼーションに対する安定性および紫外線不透過性を保持することが想定された小型蛍光ランプ用のガラスが記載されている。しかしＴｉＯ2を添加した場合、特に後者が高濃度である場合はこれがガラスを変色させる原因となってしまう。ＰｂＯも同様に、環境問題に関わることから、使用すべきではない。
【発明の開示】
【発明が解決しようとする課題】
【００１４】
したがって本発明の目的は、可視域（＞４００ｎｍ）における透過率が高く、かつ紫外域（≦２４０ｎｍ）における遮蔽遮断性が高く、しかも熱膨張がタングステンまたはコバールの膨張に適合するガラスを提供することにある。
【課題を解決するための手段】
【００１５】
この目的は、主請求項によるホウケイ酸ガラスによって達成される。
【発明の効果】
【００１６】
可視域（＞４００ｎｍ）における透過率が高く、かつ紫外域（≦２４０ｎｍ）における遮蔽遮断性が高く、しかも熱膨張がタングステンまたはコバールの膨張に適合するガラスを提供することができる。
【発明を実施するための最良の形態】
【００１７】
所望の透過特性を有するガラスは、ＳｉＯ2  ５５〜８０、Ｂ2Ｏ3  ８〜２５、Ａｌ2Ｏ3  ０.５〜１０、Ｌｉ2Ｏ＋Ｎａ2Ｏ＋Ｋ2Ｏ  １〜１６、ＭｇＯ＋ＣａＯ＋ＳｒＯ＋ＢａＯ  ０〜６、ＺｎＯ  ０〜３、ＺｒＯ2  ０〜５（酸化物基準の重量百分率）である基礎ガラス系を含む。
【００１８】
本発明においては、ＭｏＯ3および／またはＢｒ2Ｏ3が存在し、特にその合量合計量が０.０１〜５重量％であるとともに、ＭｏＯ3が０〜３％であり、かつＢｉ2Ｏ3が０〜５％であることが不可欠である。
【００１９】
ＭｏＯ3および／またはＢｉ2Ｏ3の最小量をこのようにすることが高い紫外線遮蔽遮断性を達成するための要件である。ＭｏＯ3および／またはＢｉ2Ｏ3の量がより多いとガラスが変色することになる。好ましくは、この合量合計量は最低で０.１重量％、特に好ましくは、この合量合計量は最低で０.２重量％であり、これと同様に、合量合計量は最高で３重量％である。ＭｏＯ3含有量を最低で０.４重量％とするかまたはＢｉ2Ｏ3含有量を最低で１.０重量％とすることが特に好ましい。Ｂｉ2Ｏ3はガラスのソラリゼーションに対する安定性も大幅に改善する。具体的には、特に好ましい実施態様においては、２５４ｎｍまでの紫外線を遮蔽遮断する、すなわち肉厚０.２ｍｍの試料でτ≦２５４ｎｍにおいてτ≦０.１％を達成することが可能である。ＭｏＯ3含有量を最低で０.６重量％とするか、またはＢｉ2Ｏ3含有量を最低で１.３重量％とすることが極めて好ましい。
【００２０】
このガラスは、好ましくは、ＳｉＯ2  ５５〜７９、Ｂ2Ｏ3  １０〜２５、Ａｌ2Ｏ３  ０.５〜１０、Ｌｉ2Ｏ＋Ｎａ2Ｏ＋Ｋ2Ｏ  １〜１６、ＭｇＯ＋ＣａＯ＋ＳｒＯ＋ＢａＯ  ０〜６、ＺｎＯ  ０〜３、ＺｒＯ2  ０〜１、Ｂｉ2Ｏ3  ０〜５、ＭｏＯ3  ０〜３、ただしＢｉＯ2＋ＭｏＯ3  ０.１〜５（酸化物基準の重量百分率）であるガラス系を含む。
【００２１】
特に好ましくは、このガラスは、以下に示すガラス系、ＳｉＯ2  ５５〜７９、Ｂ2Ｏ3  ８〜１２.５、Ａｌ2Ｏ3  ０.５〜１０、Ｌｉ2Ｏ＋Ｎａ2Ｏ＋Ｋ2Ｏ  １〜１６、ＭｇＯ＋ＣａＯ＋ＳｒＯ＋ＢａＯ  ０〜６、ＺｎＯ  ０〜３、ＺｒＯ2    ０〜３、Ｂｉ2Ｏ3  ０〜５、ＭｏＯ3  ０〜３、ただしＢｉ2Ｏ3＋ＭｏＯ3  ０.０１〜５を含む。
【００２２】
好ましくは、ＺｒＯ2を添加しない。そうすることで、原料またはタンク炉の腐食によって生じる不可避的不純物を除いてＺｒＯ2を含まないガラスになる。
【００２３】
上述の組成範囲のうち、ＳｉＯ2を７０〜８０重量％含むガラスは、熱膨張係数α20/300が３.４×１０-6／Ｋ〜４.３×１０-6／Ｋとなり、したがってタングステンに融着させるのに特に好適となる。
【００２４】
組成範囲（酸化物基準の重量百分率）が、ＳｉＯ2  ７３〜７９、Ｂ2Ｏ3  １２.５〜２５、Ａｌ2Ｏ3  ０.５〜１０、Ｌｉ2Ｏ＋Ｎａ2Ｏ＋Ｋ2Ｏ  １〜１１、ＭｇＯ＋ＣａＯ＋ＳｒＯ＋ＢａＯ  ０〜６、ＺｎＯ  ０〜３、ＺｒＯ2  ０〜５、Ｂｉ2Ｏ3  ０〜５、ＭｏＯ3  ０〜３、ただしＢｉ2Ｏ3＋ＭｏＯ3が０.０１〜５である場合は、タングステンに融着させるのに特に好ましいガラスとなる。
【００２５】
上述の組成範囲のうち、ＳｉＯ2を５５〜７５重量％含むガラスは、熱膨張係数が４.３×１０-6／Ｋ〜６.０×１０-6／Ｋとなり、したがってコバールに融着させるのに特に好適となる。
【００２６】
組成範囲（酸化物基準の重量百分率）が、ＳｉＯ2  ５５〜７３、Ｂ2Ｏ3  １５〜２５、Ａｌ2Ｏ3  １〜１０、Ｌｉ2Ｏ＋Ｎａ2Ｏ＋Ｋ2Ｏ  ４〜１６、ＭｇＯ＋ＣａＯ＋ＳｒＯ＋ＢａＯ  ０〜６、ＺｎＯ  ０〜３、ＺｒＯ2  ０〜５、Ｂｉ2Ｏ3  ０〜５、ＭｏＯ3  ０〜３、ただしＢｉ2Ｏ3＋ＭｏＯ3  ０.０１〜５である場合は、コバールに融着させるのに特に好ましいガラスとなる。
【００２７】
このガラスは標準的な清澄剤（例えばＣｌ-やＦ-等の蒸発清澄剤だけでなく、多価の陽イオンによって活性を示す、例えばＳｎＯ2やＳｂ2Ｏ3といった酸化還元清澄剤など）を通常量含んでいてもよい。このガラスは、好ましくは、Ｓｂ2Ｏ3を０〜１重量％、Ａｓ2Ｏ3を０〜１重量％、ＳｎＯ2を０〜１重量％、ＣｅＯ2を０〜１重量％、Ｃｌを０〜０.５重量％、Ｆを０〜１重量％、硫酸塩を、ＳＯ3として表して０〜０.５含む。ＣｅＯ2は清澄を助けるが、過剰量で存在させた場合はソラリゼーションに対する安定性に悪影響を及ぼす可能性がある。
【００２８】
さらにこのガラスはＴｉＯ2を０〜５重量％、好ましくはＴｉＯ2を０〜１重量％、およびＰｂＯを０〜３重量％含んでもよい。ＴｉＯ2はＭｏＯ3およびＢｉ2Ｏ3を助け、紫外吸収端、すなわち吸収から透過への移行をより長波長側にシフトさせる。こうすることによって、たとえＭｏＯ3および／またはＢｉ2Ｏ3が上述したように少量であっても、２４０ｎｍまでだけでなく、２５４ｎｍまで、あるいはそれを超えてさえも紫外線遮蔽遮断機能を得ることが可能となる。従来技術おけるＴｉＯ2添加と比較すると、本発明に従い添加を行うことによって、ＴｉＯ2をまったく用いないか、または、変色による遮蔽遮断(disruptive discoloration)が影響を及ぼさない程度にまで添加量を少なくすることが可能となる。
【００２９】
このガラスには、不利な効果を何ら生じさせることなくＦｅ2Ｏ3を１重量％まで含有させることができる。Ｆｅ2Ｏ3は吸収端をより長波長側にシフトさせるのにも役立つ。
【００３０】
このガラスは、ガラス系に悪影響を及ぼさないような少ない割合でＶ2Ｏ５、Ｎｂ2Ｏ５およびＷＯ3も含むことができる。
【００３１】
Ｆｅ2Ｏ3、ＣｅＯ2、Ｖ2Ｏ５、Ｎｂ2Ｏ５、ＷＯ3、ＴｉＯ2、ＰｂＯ、Ａｓ2Ｏ3、Ｓｂ2Ｏ3の合量合計量は５重量％を超えるべきではない。それは、そうしなければ可視域に過度の変色が起こるためである。
【実施例】
【００３２】
例示的実施態様
標準的な原料を用いて例示的なガラスおよび比較用ガラスを作製した。
【００３３】
実験室において石英ガラス坩堝内で十分に均質化したバッチを１６００℃で溶融した後、清澄して均質化した。次いでこのガラスを２０Ｋ／ｈ時で流し出して放冷した。
【００３４】
本発明によるガラスの例１３種（Ａ１〜Ａ１３）および比較例２種（Ｃ１、Ｃ２）を、これらの組成（酸化物基準の重量百分率）およびこれらの主要な特性とともに表に示す。
【００３５】
以下の特性を表に示す。
熱膨張係数α20/300（１０-6／Ｋ）
転移温度Ｔｇ（℃）
作業点ＶＡ（℃）
軟化点ＥＷ（℃）
τが最大で０.１％になる最大波長（試料の肉厚０.２ｍｍ）（これは紫外域における
遮蔽遮断性（「紫外線遮蔽遮断性」）を示すものである）
【００３６】
【表１】
2005529048.tif 000002
【００３７】
【表２】
2005529048.tif 000003
【００３８】
比較例Ｃ１は紫外吸収端の波長が非常に短い、すなわちこれでは紫外域が十分に遮蔽遮断されない。
【００３９】
ＴｉＯ2を含む比較例Ｃ２の紫外線遮蔽遮断機能は良好である。これは本発明によるＴｉＯ2を添加しないドープ添加ガラスでも同様に達成されるものである。
【００４０】
例示的実施態様Ａ１、Ａ３、Ａ７、Ａ９およびＡ１０はＢｉ2Ｏ3のみをドープ添加したガラスを示すものである。Ａ２、Ａ４、Ａ８、Ａ１１およびＡ１２はＭｏＯ3のみをドープ添加したガラスを示すものである。Ａ６およびＡ１３はＢｉ2Ｏ3およびＭｏＯ3を混合ドープ添加した例を示すものである。Ａ５から、任意成分であるＴｉＯ2による促進作用が示され、また、これをＣ２と比較すると、ＴｉＯ2含有量を増加させることを必要とせずに本発明によって遮蔽遮断性が向上することが示される。
【００４１】
本発明によるガラスは耐ソラリゼーション性が高く（Δ１５τ（３００ｎｍ；０.２ｍｍ）で表すと５％未満）、可視域における透過率が高く（τ（＞４００ｎｍ；０.２ｍｍ）で表すと９０％以上）、しかも紫外線遮蔽遮断機能に関しては、τ（≦２４０ｎｍ；０.２ｍｍ）≦０.１％で表され、詳細には、肉厚０.２ｍｍの試料でτが最大で０.１％となる最大波長で表した場合、特に良好である。この波長は２４０ｎｍ以上である。
【００４２】
好ましい実施態様においては、λ≦２５４ｎｍにおけるガラスの紫外線透過率τは０.１％以下である。
【００４３】
さらに、このガラスの作業点ＶＡは１２００℃未満であり、したがって、好首尾に加工を施すことが可能である。
【００４４】
このガラスの転移温度Ｔｇは４４０℃〜５８０℃である。したがってこれらはコバール（この目的には、Ｔｇが４４０℃〜５３０℃のガラスを用いるのが好ましい）またはタングステン（この目的には、Ｔｇがこれよりも高いガラスを用いるのが好ましい）に融着させるのに好適である。
【００４５】
さらに、このガラスの熱膨張係数α20/300は３.４×１０-6／Ｋ〜６.０×１０-6／Ｋである。したがってこれらは、タングステンまたはコバールの熱膨張によく整合している、すなわち、このような材料の１種に気密真空気密に融着させることができる。
【００４６】
こうした特性と、λ≦２５４ｎｍにおいてτ≦０.１％であることとから、このガラスは蛍光ランプの製造に極めて好適なものとなる。
【産業上の利用可能性】
【００４７】
このガラスは結晶化に対する耐性が高い。したがってこのガラスは管の引き抜き（特に上述した細径のものの管の引き抜きを含む）に極めて好適である。したがってこの蛍光ランプ用ガラスは、小型蛍光ランプ（例えばパーソナルコンピュータ、ラップトップ型コンピュータ、ノートブック型コンピュータ、パームトップ型コンピュータ小型電卓、カーナビゲーションシステム、スキャナの、例えば表示部の背景照明用）だけでなく、鏡やディスプレイ画面(picture)の製造にも極めて好適である。
【００４８】
本発明によるガラスを用いて製造された蛍光ランプ、特に小型蛍光ランプは、この種のランプに課された要求を満足するものである。
【国際調査報告】
2005529048.tif 000004
2005529048.tif 000005
2005529048.tif 000006
2005529048.tif 000007
2005529048.tif 000008
2005529048.tif 000009